(57)【要約】【課題】軽量で、運搬や施工性に優れ、且つ、高い保温性、靭性、耐荷重性を有するばかりでなく、経済性に優れた建築用合成材を提供する。【解決手段】複数の木材１同士を縦方向あるいは横方向に、接合材（複数微細ひび割れ型繊維補強セメント複合材料：ＨＰＦＲＣＣ：Ｈｉｇｈ  Ｐｅｒｆｏｒｍａｎｃｅ  Ｆｉｂｅｒ  Ｒｅｉｎｆｏｒｃｅｄ  Ｃｅｍｅｎｔｉｔｉｏｕｓ  Ｃｏｍｐｏｓｈｉｔｅｓ）２を交互に挟んで積層接合して建築用合成材を構成する。【選択図】  図１
2009228361.tif 000002
【特許請求の範囲】
【請求項１】
建物の内外装材として用いられる合成材であって、複数の木材、コンクリート材あるいは鋼材を、繊維補強セメント複合材料を接合材として集成接合してなることを特徴とする建築用合成材。
【請求項２】
木材が中断面集成材や間伐材であることを特徴とする請求項１記載の建築用合成材。
【請求項３】
引張材を接合面の直交方向に配置すると共に、該引張材の端部を雄ネジ加工し、座金及びナットにより締結し挟持固定したことを特徴とする請求項１又は請求項２記載の建築用合成材。
【請求項４】
繊維補強セメント複合材料に膨張剤を混合したことを特徴とする請求項１乃至請求項３のいずれかに記載の建築用合成材。
【請求項５】
接合面に、高摩擦層を形成したことを特徴とする請求項１乃至請求項４のいずれかに記載の建築用合成材。
【請求項６】
繊維補強セメント複合材料の硬化後、プレストレスを作用させ、接合面に圧縮応力を与え、ズレせん断抵抗力を付与することを特徴とする請求項１乃至請求項５のいずれかに記載の建築用合成材の製造方法。
【請求項７】
繊維補強セメント複合材料の内部に接合面と平行に補強材を配置したことを特徴とする請求項１乃至請求項６のいずれかに記載の建築用合成材の製造方法。
【発明の詳細な説明】
【技術分野】
【０００１】
本発明は、建築物の梁、桁、柱、壁及び床等に使用され、木材と繊維補強セメント複合材料からなる接合材とを集成した建築用合成材に関するものである。
【背景技術】
【０００２】
近年、橋梁等の補強、建築物の内外装材として繊維補強セメント複合材料（ＦＲＣＣ）が多く使用されている。この繊維補強セメント複合体（ＦＲＣＣ）は高い曲げ強度を有して靱性に富み、またひび割れ抵抗が大きく、耐衝撃性にも優れているといった特徴を有するので、土木・建築材料として好適に使用されている。
【０００３】
従来、例えば、ＦＲＣＣで形成したパネル壁（特許文献１参照）や多数の単材を集成し、その外層を繊維補強セメントで成形した構造材（特許文献２参照）が提案されている。また、木製ラミナと繊維強化樹脂（ＦＲＰ）で成形された曲げ補強板からなる集成材が提案されている（特許文献３参照。）。
【０００４】
【特許文献１】特許第３５８０８２号公報
【特許文献２】特開２００５−３６４５６号
【特許文献３】特許第２６６２６２２号公報
【発明の開示】
【発明が解決しようとする課題】
【０００５】
しかしながら、従来、木材の接合材として繊維補強セメント複合材料を使用し、耐久的で高耐荷重能力を有する大断面構造部材を形成するという発想は無かった、本発明は、軽量で、運搬や施工性に優れ、且つ、高い保温性、靭性、耐荷重性を有するばかりでなく、経済的な建築用合成材を提供することを目的とする。
【課題を解決するための手段】
【０００６】
上記の目的を達成するために、本発明の建築用合成材は、建築物の内外装材として用いられる合成材であって、複数の木材、コンクリート材、あるいは鋼材を、繊維補強セメント複合体を接合材として集成接合してなることを第１の特徴とする。また、木材が中断面集成材や間伐材であることを第２の特徴とする。また、引張材を接合面と直交方向に配置すると共に、該引張材の端部を雄ネジ加工し、座金及びナットにより締結し挟持固定したことを第３の特徴とする。さらに、繊維補強セメント複合体に膨張剤を混合したことを第４の特徴とする。またさらに、接合面に、高摩擦層を形成したことを第５の特徴とする。加えて、その製造方法として、繊維補強セメント複合体の硬化後、プレストレスを作用させ、接合面に圧縮応力を与え、ズレせん断抵抗力を付与することを第６の特徴とし、繊維補強セメント複合材料の内部に接合面と平行に補強材を配置したことを第７の特徴とする。
【発明の効果】
【０００７】
本発明によれば、以下の優れた効果がある。
（１）軽量で、運搬及び施工上のハンドリングが容易である。
（２）保温性が高いので、住空間に使用して好適である
（３）靭性が向上するので、柔軟な構造となる。
（４）高い耐荷重能力を有し、耐震壁として使用可能であり、経済性に富む。
（５）床構造として使用可能であり、経済性に富む。
【発明を実施するための最良の形態】
【０００８】
次に、本発明の実施の形態を図面に示す実施例に基づいて説明する。
図１は本発明の建築用合成部材に係る梁部材（縦重ね構造部材）の積層構造を示す説明図、図２は本発明の建築用合成材に係る版部材（横重ね構造部材）の積層構造を示す説明図、図３は集成材と接合材（ＨＰＦＲＣＣ）との鉄筋接合を示す斜視図、図４はコンクリート部材の高摩擦表面層を示す斜視図、図５は合成梁の曲げ試験体を示す（ａ）は正面図、（ｂ）は（ａ）の要部拡大図、（ｃ）は、（ｂ）のＡ−Ａ線断面図、（ｄ）は（ｂ）のＢ−Ｂ線断面図、図６は図５の合成梁の載荷試験結果を示すグラフである。
【実施例】
【０００９】
図１乃至図２に示すように、本発明の建築用合成材は、建築物の内外装材として用いられるものであって、複数の木材１同士を縦方向あるいは横方向に、接合材（複数微細ひび割れ型繊維補強セメント複合材料：ＨＰＦＲＣＣ：Ｈｉｇｈ  Ｐｅｒｆｏｒｍａｎｃｅ  Ｆｉｂｅｒ  Ｒｅｉｎｆｏｒｃｅｄ  Ｃｅｍｅｎｔｉｔｉｏｕｓ  Ｃｏｍｐｏｓｈｉｔｅｓ、以下、単にＨＰＦＲＣＣと記す。）２を交互に挟んで集成接合、すなわち、木材＋ＨＰＦＲＣＣ＋木材・・をサンドイッチ状に積層接合して構成する。
【００１０】
図１（ａ）は、複数の木材（角材）１同士を接合材２で縦に接合した梁状合成材Ｔを示す縦重ね構造を示すものであり、図１（ｂ）は上下端にコンクリート部材３を加えた構造、図１（ｃ）は、図（ｂ）の下端のコンクリート部材３を鋼板４に置換した構造を示す。とくに、上縁部及び下縁部に鉄筋コンクリート部材３を配置した梁状合成材Ｔは、圧縮部の耐荷力が高まる。また、同様に引張部の鉄筋コンクリート部材３は、耐引張強度が高める。尚、これらの梁状合成材Ｔにおいては、後述するように、必要に応じて、引張材として鉛直に鉄筋５を挿通し、鉄筋５の端部を雄ネジ加工し、座金６及びナット７により締結し挟持固定すると良い。その際は、鉄筋５の挿通孔内にも、ＨＰＦＲＣＣあるいはセメントグラウトを充填することが望ましい。
【００１１】
図２及び図３に、壁や床への適用を目的にした版状合成材Ｐを得るために木材１と接合材２を交互に横重ねした構造を示す。この版状合成材Ｐにおいても、水平方向に鉄筋５を挿通させ、両端の支柱１０に凹所１０ａを設け、そこから突出する鉄筋５の端部を雄ネジ加工し、座金６及びナット７により締結し挟持固定すると良い。また、梁状合成材Ｔ又は板状合成材Ｐのいずれにおいても、接合材２として使用するＨＰＦＲＣＣと角材５との接合面を、荒仕上げ面加工したり、図４に示すように、ホゾ溝９等を設け、高摩擦表面層８とする。これにより、ズレせん断に対し、高い抵抗力が付与される。高摩擦表面層８としては、梨地面、凹凸面なども考えられるが、本実施例では、幅３〜５ｍｍ、深さ１〜２ｍｍ程度の半円弧状の溝９を、３０〜６０ｍｍ間隔に切削加工して高摩擦表面層８とした。尚、高摩擦表面層８は、木材１側又は接合材２側のどちらか一方、あるいは双方に設けるもので良く、コンクリート部材３側の接合面に設けるものでも良い。
【００１２】
また、接合材（ＨＰＦＲＣＣ）２には膨張剤、例えば、デンカパワーＣＳＡ（商品名）を混合する。これにより、鉄筋５により接合材２の膨張を拘束し、木材１との付着性を高めることができる。さらに、鉄筋５の他にＰＣ鋼材を配置し、プレストレス（ｐｒｅ  ｓｔｒｅｓｓ）を作用させて、角材１とＨＰＦＲＣＣ２の接合面に圧縮応力を与え、ズレせん断抵抗力を付与する。すなわち、引張力が掛かる部分に予め圧縮力を加えておくことにより、ＨＰＦＲＣＣによるクリープ・乾燥収縮による肌別れ現象を防止することができる。鉄筋を木材と直交方向に配置し、鉄筋５の端部を雄ネジ加工し、座金６及びナット７により締結し挟持固定する。ＨＰＦＲＣＣモルタル硬化後、部材端部においてナット締めにより０．３〜０．５Ｎ／ｍｍ２程度のプレストレスを作用させる。これによりＨＰＦＲＣＣモルタルのクリープ・乾燥収縮による付着力の低減を防止することができる。また、ＨＰＦＲＣＣモルタル部の内部に接合面と平行に補強材（例えば鉄筋）を配置することにより、耐荷力を増加させることができ、耐震壁等に使用して有効である。
【００１３】
尚、接合材としては、繊維補強セメント複合体（ＦＲＣＣ）、ガラス繊維補強セメント（ＧＲＣ）、炭素繊維補強コンクリート（ＣＦＲＣ）、ビニロン繊維補強コンクリート（ＶＦＲＣ）、ポリプロピレン繊維補強コンクリート（ＰＦＲＣ）、アラミド繊維補強コンクリート（ＡＦＲＣ）等も本発明の範疇に含まれるものとし、本実施例で使用したＨＰＦＲＣＣに限定されるもので無いことは言うまでもない。さらに、木材内部に鋼材を付着させ、突出した鋼材に鉄筋を接合し、周囲にＨＰＦＲＣＣを塗布することで完全な合成構造をつくることは、現在の技術で十分可能である。
【００１４】
［試験例］
木材１とＨＰＦＲＣＣ２が高摩擦表面層８との付着により、一体化するか否かの基礎試験を行った。
先ず、木材１＋接合材（ＨＰＦＲＣＣ）２＋木材１のサンドイッチ構造で、木材１にズレ止めボルトを植え込んだ試験体と、ボルト無しの試験体を作製した。木材は１００×１２×６００ｍｍの板目の角材を使用した。当初、両試験体とも完全に密着した。しかし、湿潤養生状態から乾燥状態に移した後、縁部が剥がれる現象が生じ、版幅約１０ｃｍの中央部３．５ｃｍ程度のみが密着した状態になった。使用した木材が板目板であったことが影響したとも考えられる。
【００１５】
次に、接合面に高摩擦表面層８を設けた場合について説明する。木材１は４５×４５×６００ｍｍの正目の角材を使用した。高摩擦表面層８としては角材軸直角方向に、幅３ｍｍ、深さ１〜２ｍｍ程度の半円弧状の溝９を、３０又は６０ｍｍ間隔に設けた。この試験体は、約３ヶ月経過しても完全な密着状態が維持された。
【００１６】
図５に示す材齢約1ヶ月の合成梁Ｔを試験体として、１３．５トンの荷重を載荷し単純曲げ試験を実施した、この曲げ試験体は、図１（ｃ）に示す、上端にコンクリート部材３を、中間に集成材１、下端に鋼板４配置し、接合材（ＨＰＦＲＣＣ）２で接合したことを基本構造とし、複数個所を引張部材（鉄筋）５と座金６及びナット７により締結して挟持固定し、各部材の接合面に複数個所のズレ止めピン１１を設けた構成とされている。また集成材１は２箇所をフンガージョイントより接合してある。結果を図６に示す。図６のグラフから明らかなように、建築用構造部材として十分適用可能であることが分かる。
【００１７】
次に、中断面集成材１５０×２００ｍｍの角材の間に１５０×２００ｍｍの接合材２を挟持固定した。集成材間に連続して複数に鉄筋を挿通配置し、鉄筋の端部を雄ネジ加工して、座金及びナットにより締結して固定し試験体とした。４日経過後に１トン程度の仮締めを施し、僅かなプレストレスが作用した状態とした。約２ヶ月経過後、２、３箇所にヘアークラックが観察できる程度で、全体的には殆ど変状していなかった。したがって、短期的使用には合成構造として十分成立することが確認された。
【００１８】
以上、試験体にプレストレスを作用させ、鉄筋によるズレ止め効果を付加した場合、建築用部材としての中期的使用が十分可能であると考察する。加えて接合面に高摩擦表面層を設けることにより、さらに長期的使用に耐える合成材を得ることができることが分かった。
【産業上の利用可能性】
【００１９】
尚、本発明は上記実施例に限定されず、種々の応用変形が可能である。例えば、本実施例では木材と接合材を交互に積層しているが、必要に応じて同じ部材同士を積層する構成としても本発明の要旨を逸脱するものではない。また、経済性については、木材が鉄筋の役割を果たし、鉄筋の使用量が少なくて済むので、同サイズのＰＣ部材と比較すると、間伐材を使用した場合、概算で約半値程度になる。また、中断面集成材を使用しても１５〜２５％程度のコスト削減を図ることができる。
【図面の簡単な説明】
【００２０】
【図１】本発明の建築用合成部材に係る梁部材（縦重ね構造部材）の積層構造を模式的に示す断面図である。
【図２】本発明の建築用合成材に係る版部材（横重ね構造部材）の積層構造を模式的に示す断面図である。
【図３】集成材と接合材（ＨＰＦＲＣＣ）との鉄筋接合を示す斜視図である。
【図４】コンクリート部材の高摩擦表面層を示す斜視図である。
【図５】合成梁の曲げ試験体を示す（ａ）は正面図、（ｂ）は（ａ）の要部拡大図、（ｃ）は、（ｂ）のＡ−Ａ線断面図、（ｄ）は（ｂ）のＢ−Ｂ線断面図、
【図６】図５の合成梁の載荷試験結果を示すグラフである。
【符号の説明】
【００２１】
１    木材（角材・中断面集成材）
２    接合材（ＨＰＦＲＣＣ）
３    鉄筋コンクリート部材
４    鋼板
５    引張材（鉄筋）
６    座金
７    ナット
８    高摩擦表面層
９    ホゾ溝
１０  支柱
１０ａ凹所
１１  ズレ止めピン
Ｔ    梁状合成材
Ｐ    版上合成材
【図１】
2009228361.tif 000003
【図２】
2009228361.tif 000004
【図３】
2009228361.tif 000005
【図４】
2009228361.tif 000006
【図５】
2009228361.tif 000007
【図６】
2009228361.tif 000008
【手続補正書】
【提出日】平成20年4月22日(2008.4.22)
【手続補正１】
【補正対象書類名】明細書
【補正対象項目名】０００４
【補正方法】変更
【補正の内容】
【０００４】
【特許文献１】特許第３５８３０８２号公報
【特許文献２】特開２００５−３６４５６号公報
【特許文献３】特許第２６６２６２２号公報